КАТАЛИЗАТОР И СПОСОБ ПОЛУЧЕНИЯ КАТАЛИЗАТОРА

1. Катализатор (2) с пористым керамическим носителем (4), имеющим пористость, которая образована порами в по меньшей мере части керамического носителя (4), и который кроме того имеет каталитически активное покрытие (10) из пористого оксида, нанесенное на керамический носитель (4), где каталитически активное покрытие из пористого оксида имеет толщину (d1) слоя, при этом носитель (4) имеет постоянную каталитически неактивную пропитку (12), содержащую по меньшей мере один каталитически неактивный неорганический компонент, и при этом постоянная неактивная пропитка (12):
а) имеет толщину (d2) слоя и присутствует по меньшей мере частично между поверхностью пористого керамического носителя (4) и каталитически активным покрытием (10) из пористого оксида; и/или
b) присутствует в порах керамического носителя (4) в области с пониженной пористостью под поверхностью керамического носителя (4).
2. Катализатор (2) по п.1, в котором носитель (4) представляет собой монолитный компонент, и только подобласть монолитного компонента снабжена пропиткой (12).
3. Катализатор (2) по п.1 или 2, в котором носитель (4) представляет собой монолитный компонент, и монолитный компонент предусмотрен в передней области как подобласть (2А) SCR, и в задней области с постоянной каталитически неактивной пропиткой (12) и сформирован как подобласть (2B) ASC.
4. Катализатор (2) по пп.1, 2 или 3, в котором по меньшей мере один каталитически неактивный неорганический компонент представляет собой золь, в частности золь титана или золь кремния, жидкое стекло, силан, в частности алкилсилан, силоксан, фосфат, в частности фосфат алюминия или комбинацию любых двух или более из них.
5. Катализатор (2) по любому из предшествующих пунктов, в котором по меньшей мере один каталитически неактивный неорганический компонент является фосфатом алюминия.
6. Катализатор (2) по любому из предшествующих пунктов, в котором поры герметизированы пропиткой (12).
7. Катализатор (2) по любому из предшествующих пунктов, в котором по меньшей мере один неорганический компонент имеет неорганические частицы со средним размером частиц в диапазоне 1-100 нм.
8. Катализатор (2) по любому из предшествующих пунктов, в котором пропитка (12) наносится в виде керамического плотного покрытия, которое образует промежуточный слой (16).
9. Катализатор (2) по любому из предшествующих пунктов, в котором толщина (d2) слоя пропитки (12) находится в диапазоне 1-50 мкм, при этом толщина (d2) слоя является, в частности, меньшей, чем толщина (d1) слоя покрытия (10) из пористого оксида.
10. Катализатор (2) по любому из предшествующих пунктов, в котором пропитка (12) содержит оксид алюминия, и/или оксид кремния, и/или оксид титана, и доля которых в пропитке (12) находится в частности в диапазоне 50-100% по объему.
11. Катализатор (2) по любому из предшествующих пунктов, в котором носитель (4) состоит из каталитически активного материала.
12. Катализатор (2) по любому из предшествующих пунктов, в котором носитель (4) является экструдированным носителем, в частности сотовой структурой.
13. Катализатор (2) по любому из предшествующих пунктов, в котором носитель (4) имеет в качестве каталитически активного материала оксид ванадия в материале носителя, состоящем из оксида металла, в частности, оксида титана.
14. Катализатор (2) по любому из предшествующих пунктов, в котором носитель имеет пористость более 40%.
15. Способ получения катализатора (2) по любому из предшествующих пунктов, в котором на пористый керамический носитель (4) наносится сначала пропитывающее вещество, а затем покрытие (10) из пористого оксида, при этом пропитывающее вещество содержит по меньшей мере один неорганический каталитический неактивный компонент и пропитывающее вещество применяется для образования постоянной неорганической и некаталитической пропитки (12) и подвергается температурной обработке, при этом пропитывающее вещество:
(а) вводится в носитель (4) близко к поверхности, благодаря чему пористость носителя (4) уменьшается по меньшей мере в области поверхности; и/или
(b) наносится на носитель (4) для образования дополнительного неорганического и каталитически неактивного промежуточного слоя (16) между носителем и покрытием (10) из пористого оксида.